(57)【特許請求の範囲】
【請求項１】
同一円周上に等間隔で配置された３孔以上のノズルを有し、かつ各ノズル入口あるいは各ノズル出口同士がそれぞれの設置面において重ならない溶銑吹錬用上吹きランスにおいて、
ランス中心軸が水平面に対して垂直となるようにランスを設置したときに、ランス先端面とノズル軸との交点であるノズル出口中心を通り水平面に対して垂直な直線をｚ軸とし、前記ノズル出口中心からランス中心軸へ垂直に下ろした直線がx軸となるように定めたｘｙｚ直交座標系において、上吹きノズル数をｎとし、該ノズル軸のｘｙ平面への投影とｘ軸とがなす角度であるねじれ角をγ（ｄｅｇ）とし、該ノズル軸とｚ軸とがなす角度である傾斜角をθ（ｄｅｇ）とし、前記出口中心とランス中心軸との距離をＬ（ｍｍ）とし、前記ノズル入口の直径であるノズルスロート径をＲ（ｍｍ）としたとき、
前記角度γ、前記ノズルスロート径Ｒ、前記距離Ｌおよび前記上吹きノズル数ｎから算出される、下記（１）式で示す指標Ｔが下記（２）式を満たし、かつ
前記角度γが下記（３）式を満足するとともに前記角度θが下記（４）式を満足すること
を特徴とする溶銑吹錬用上吹きランス。
【数１】
0005510508.tif 000011
【数２】
0005510508.tif 000012
【数３】
0005510508.tif 000013
【数４】
0005510508.tif 000014
【請求項２】
酸素上吹きランスと底吹き羽口とを有する上底吹き転炉を用いる溶銑および脱りん銑を用いる脱炭方法において、請求項１に記載された溶銑吹錬用上吹きランスを用いることを特徴とする溶銑および脱りん銑の脱炭方法。
【発明の詳細な説明】
【技術分野】
【０００１】
本発明は、例えば、製鋼用転炉において精錬用ガスを溶銑や溶鋼に吹き付けるために使用する溶銑吹錬用上吹きランスと、この溶銑吹錬用上吹きランスを用いる溶銑および脱りん銑の脱炭方法に関する。
【背景技術】
【０００２】
製鋼プロセスにおいて生産性を向上させるためには、全ての溶鋼が対象となる転炉脱炭処理をいかに短縮するかが課題である。すなわち、送酸速度を上げて吹錬時間を短縮することが重要である。高速吹錬時の重要課題にスピッティングがある。
【０００３】
スピッティングの発生量が増大すると、ダスト発生量増加による歩留まりの低下，ダクト内のダスト堆積による設備能力の低下や設備損傷，炉口への地金付着による操業阻害等を招く。
【０００４】
このスピッティングを低減するためには、酸素ガスジェットが浴表面に衝突するときのエネルギーを分散させることが可能なランスの多孔化が有効であり、現状の製鋼用転炉においては多孔ランスを用いるのが一般的である。多孔ランスとは同一円周上に３孔以上のノズルが等間隔で配置されたものであり、通常各ノズル軸の延長がランス中心軸上の１点で交わるように傾斜している。多孔ランスではノズル個数が多いほどジェットの衝突エネルギーを分散させる効果が大きく、スピッティング低減に有利である。現状の転炉では４〜６孔の多孔ランスが用いられているが、今後更に高速の吹錬を要された場合、更にランスの多孔化が望まれる。
【０００５】
しかしながら、多孔ランスにおけるノズル数の増加にはおのずと限界がある。すなわち、ノズル数が多過ぎると各ノズルに対応するキャビティー（ジェット衝突による浴面の凹み）に重なりが生ずるが、これにより、スピッティングが助長されることが指摘されている。
【０００６】
この問題を解決する手段として、特許文献１には、キャビティーの直径Ｄと、隣接するキャビティーの中心を結んだ直線上の２つのキャビティーが重なる部分の距離ｄの比率であるオーバーラップ率γ（＝ｄ／Ｄ）を指標としてノズル傾斜角θを大きくとり、キャビティーの重複を小さくする方法が提案されている。幾何学的に考えて、ノズル数が多くなる程、このノズル傾斜角θを大きくする必要があるが、この場合、脱炭酸素効率（上吹き酸素と溶鋼中炭素との反応効率）の低下による吹錬時間の延長やスラグ中Ｔ．Ｆｅ（Ｔｏｔａｌ  Ｆｅ、すなわち全鉄分）の増加、および二次燃焼率の増加による炉壁耐火物の損耗速度の増大といった問題が生じる。すなわち、ノズル傾斜角θを大きくすることは、キャビティーの重複を小さくしスピッティングの低減には効果があるものの、本来の目的である製鋼プロセスの生産性向上に対し有効な手段とは言い難い。
【０００７】
そこで、本出願人は、特許文献２により、ランス先端形状を複雑にせずにジェットの流速分布を平滑化することができる溶融金属精錬用上吹きランス（以下、「ねじれランス」という）に係る特許発明を提案した。
【０００８】
図１（ａ）は通常の多孔ランスの先端部を示す概要図であり、図１（ｂ）はねじれランスの先端部を示す概要図である。図１（ａ）および図１（ｂ）において、符号１はランスであり、符号２はノズルである。
【０００９】
通常の多孔ランス１は、図１（ａ）に示すように各ノズル２は、その中心軸の延長がランス１の中心軸上の１点で交わるように傾斜して配置されるのに対し、ねじれランス１は、図１（ｂ）に示すように各ノズル２は、その中心軸の延長が相互にねじれた位置関係となるように傾斜して配置される。この特許文献２では、６孔のねじれランスにおいて、ランスの中心軸から半径方向のジェットの動圧分布を調査し、ランス中心からみて動圧が最大となる方位と、そこから３０°ずれた隣接するノズルとの境界に相当する方位（最も動圧が小さくなる方位）で、各方位でのピーク動圧値が近い値になるような、すなわち円周方向の動圧変動が小さくなるようなねじれ角γの範囲を提案した。そして、このねじれランスによってスピッティング量を低減できることを開示した。
【００１０】
また、本出願人は、特許文献３により、ねじれランスにおいて、ランス先端中心に配置した孔（以下「中心孔」という）の面積とノズル総断面積の比を適切な値にすることによって、半径方向の動圧も平滑化し、スピッティング量を低減できることを開示した。
【先行技術文献】
【特許文献】
【００１１】
【特許文献１】特開昭６０−１６５３１３号公報
【特許文献２】特開２０００−１７１４号公報
【特許文献３】特開２０１０−１６３６５８号公報
【発明の概要】
【発明が解決しようとする課題】
【００１２】
特許文献２により開示されたねじれランスによれば、円周方向の動圧変動が小さくなるため、スピッティング量が低減される。しかし、このねじれランスは、各ノズル出口とランスノズル中心との距離Ｌの影響を考慮していない。距離Ｌを大きくすることで、各ノズルから噴出されるジェット間の距離が大きくなり、火点の重なりによるスピッティング量の増加が抑制される。すなわち、特許文献２により開示されたねじれランスにおいて距離Ｌを最適化することができれば、スピッティング量を更に低減することが可能になる。
【００１３】
また、特許文献３により開示されたランスは、確かに、半径方向の動圧を平滑化してスピッティング量を低減できるものの、中心孔比率が高いため、冷却水の流路が制限されることに加えて、ランス中心直下の動圧が大きくなり、ランス地金付着が生じ易くなるため、ランスの寿命への悪影響が懸念される。
【００１４】
本発明の目的は、特許文献２により開示されたねじれランスにおいて、ランス寿命に悪影響を与えることなく、円周方向の動圧変動を小さくすることができるのみならず、距離Ｌを大きくすることで火点間の距離を適正化することができ、これにより、スピッティング量を更に低減することができる溶銑吹錬用上吹きランスと、この溶銑吹錬用上吹きランスを用いる溶銑および脱りん銑の脱炭方法を提供することである。
【課題を解決するための手段】
【００１５】
特許文献２では、動圧の平滑化はスピッティング低減に有効であるものの、上吹きジェットにより鋼浴に生じるキャビティーが過度に干渉するとスピッティングが増加するので、キャビティーの大きさや位置関係が大きく変化しない範囲で動圧を平滑化する必要があるとした。よって、特許文献２では鋼浴での火点間の距離を一定にしてねじれランスのスピッティング低減効果を開示している。そして、特許文献２では各ノズル出口とランス中心間の距離Ｌを便宜上０としており、距離Ｌがねじれランスのスピッティング低減効果に及ぼす影響は検討されていない。
【００１６】
しかし、本発明者らが調査した結果、各ノズル出口とランス中心間の距離Ｌを適正化することによって、ねじれランスのスピッティング低減効果が大きく向上することが判明した。本発明は、特許文献２には開示されていないこのような新規の知見に基づくものであり、以下に列記の通りである。
【００１７】
（１）同一円周上に等間隔で配置された３孔以上のノズルを有し、かつ各ノズル入口あるいは各ノズル出口同士がそれぞれの設置面において重ならない溶銑吹錬用上吹きランスにおいて、
ランス中心軸が水平面に対して垂直となるようにランスを設置したときに、ランス先端面とノズル軸との交点であるノズル出口中心を通り水平面に対して垂直な直線をｚ軸とし、前記ノズル出口中心からランス中心軸へ垂直に下ろした直線がx軸となるように定めたｘｙｚ直交座標系において、上吹きノズル数をｎとし、該ノズル軸のｘｙ平面への投影とｘ軸とがなす角度であるねじれ角をγ（ｄｅｇ）とし、該ノズル軸とｚ軸とがなす角度である傾斜角をθ（ｄｅｇ）とし、前記出口中心とランス中心軸との距離をＬ（ｍｍ）とし、前記ノズル入口の直径であるノズルスロート径をＲ（ｍｍ）としたとき、
前記角度γ、前記ノズルスロート径Ｒ、前記距離Ｌおよび前記上吹きノズル数ｎから算出される、下記（１）式で示す指標Ｔが下記（２）式を満たし、かつ
前記角度γが下記（３）式を満足するとともに前記角度θが下記（４）式を満足すること
を特徴とする溶銑吹錬用上吹きランス。
【００１８】
【数５】
0005510508.tif 000002
【００１９】
【数６】
0005510508.tif 000003
【００２０】
【数７】
0005510508.tif 000004
【００２１】
【数８】
0005510508.tif 000005
【００２２】
（２）酸素上吹きランスと底吹き羽口とを有する上底吹き転炉を用いる溶銑および脱りん銑を用いる脱炭方法において、（１）項に記載された溶銑吹錬用上吹きランスを用いることを特徴とする溶銑および脱りん銑の脱炭方法。
【発明の効果】
【００２３】
溶銑浴面に精錬用ガスを吹き付ける精錬プロセスにおいて、本発明に係る溶銑吹錬用上吹きランスを使用することにより、精錬用ガスと溶銑との反応効率を低下させることなくスピッティングを大幅に低減することができる。これにより、精錬歩留まりの向上、および炉口地金付着等の操業トラブルの回避が達成され、生産性を向上することができる。
【図面の簡単な説明】
【００２４】
【図１】図１（ａ）は通常の多孔ランスの先端部を示す概要図であり、図１（ｂ）はねじれランスの先端部を示す概要図である。
【図２】図２は、本発明に係る溶銑吹錬用上吹きランスの先端部の例を示す概要図であり、ある一組のノズル入口、ノズル出口およびランス中心軸との位置関係を三次元で示す。
【図３】図３は、本発明に係る溶銑吹錬用上吹きランスの先端部の例を示す概要図であり、本発明に係る溶銑吹錬用上吹きランスにおける、６孔の場合の、ランス中心、ノズル出口、ノズル入口およびノズル軸をｘｙ平面へ投影して示す。
【発明を実施するための形態】
【００２５】
以下、本発明を実施するための形態を、添付図面を参照しながら説明する。
図２，３は、本発明に係る溶銑吹錬用上吹きランスの先端部の例を示す概要図であり、図２はある一組のノズル入口、ノズル出口およびランス中心軸との位置関係を三次元で示し、図３は、本発明に係る溶銑吹錬用上吹きランスにおける、６孔の場合の、ランス中心、ノズル出口、ノズル入口およびノズル軸をｘｙ平面へ投影して示す。
【００２６】
図２，３において図１と同一部品は同一符号で表す。
図２，３において、ランス中心軸が水平面に対して垂直となるようにランスを設置したときに、ランス先端面とノズル軸との交点であるノズル出口中心を通り水平面に対して垂直な直線をｚ軸とし、ノズル出口中心からランス中心軸へ垂直に下ろした直線がx軸となるように定めたｘｙｚ直交座標系を用いて説明する。
【００２７】
ランス１には一般的な多孔ランスにおけるノズル傾斜角に相当する、ノズル軸とｚ軸がなす角度θ（以下「傾斜角」という）と、ノズルのねじれに相当する、ノズル軸のｘｙ平面への投影とｘ軸とがなす角度γ（以下、「ねじれ角」という）とを有するノズル２が、ランス軸の周りに等間隔で６個配置されている。
【００２８】
（１）共通する調査条件
本発明者らは、２．５ｔ試験転炉実験により、上吹きランスにおける孔数ｎ、ノズルのねじれ角γ（ｄｅｇ）、ノズル出口中心とランス中心軸との距離Ｌ（ｍｍ）、ノズル入口の直径であるノズルスロート径Ｒ（ｍｍ）が、上吹き送酸時の溶鉄飛散量に及ぼす影響を調査した。
【００２９】
具体的には、上底吹き転炉内に炭素を３．８質量％含有する溶鉄を２トン装入し、上吹き酸素流量を８．０Ｎｍ３／ｍｉｎとするとともに底吹きＡｒ流量を０．５Ｎｍ３／ｍｉｎとして、９〜１２分間の脱炭吹錬を行い、炭素濃度が０．３質量％以下の溶鋼を製造した。
【００３０】
使用した転炉の浴面の半径は０．５ｍである。また、ランス先端と鋼浴面間の距離は０．５ｍとした。上吹きランスノズル数は通常よく用いられる４，６，８とし、ノズル傾斜角度θは１５°とした。底吹き羽口数は４とした。
【００３１】
ねじれ角γ（ｄｅｇ）、ノズル出口中心とランス中心軸との距離Ｌ（ｍｍ）およびノズルスロート径Ｒ（ｍｍ）を変更して、吹錬中炉内へ鉄製の箱を挿入して採取した飛散溶鉄の重量をスピッティング発生量として、その変化と各パラメータとの関係を調べた。
【００３２】
（２）ノズルのねじれ角γがスピッティング量Ｓｐに及ぼす影響
本発明者らは、調査の結果から、ねじれランスにおいては、ノズル出口中心とランス中心軸との距離Ｌ（ｍｍ）と、ノズル入口の直径であるノズルスロート径Ｒ（ｍｍ）が変化することによって、スピッティング量Ｓｐがねじれ角γが０°のときに比べて減少をするときのねじれ角γ（ｄｅｇ）の範囲や、ねじれ角γ（ｄｅｇ）の増加によるスピッティング量Ｓｐの減少量が大きく変化することを見出した。
【００３３】
そして、本発明者らが、ノズル条件から算出できる、ジェットの干渉・合体の程度を示す指標Ｔ（（１）式）を用いて測定結果を整理した結果、４．５＜Ｔ＜４８で、かつねじれ角γが９０°以下の範囲にある場合において、ねじれランスのスピッティング低減効果がより顕著になることが判明した。
【００３４】
以下に調査結果の詳細を述べる。調査に用いた上吹きランスの諸元とスピッティング発生量Ｓｐを表１に示す。
【００３５】
【表１】
0005510508.tif 000006
【００３６】
表１におけるＨｅａｔ１〜２２では、ノズル出口中心とランス中心軸との距離Ｌ（ｍｍ）を１０，１５，２５ｍｍとして、ノズルのねじれ角γ（ｄｅｇ）がスピッティング発生量Ｓｐに及ぼす影響を調査した。表１におけるスピッティング発生量Ｓｐは、Ｈｅａｔ１のスピッティング発生量を１．０として規格化した値である。ねじれランスによるスピッティング発生量低減効果の評価として、表１の評価欄に、スピッティング発生量Ｓｐが０．５以下である結果には○を付け、スピッティング発生量Ｓｐが０．５より大きい結果に対しては×をつけた。
【００３７】
（１）−１［Ｌ＝１０ｍｍ］
Ｈｅａｔ１〜７、距離Ｌが１０ｍｍのときのねじれ角γ（ｄｅｇ）とスピッティング発生量Ｓｐの関係について説明する。
【００３８】
ねじれ角γが５°であるときのスピッティング発生量Ｓｐは、それぞれ０．９６でＨｅａｔ１と同程度だったが、ねじれ角γが１０°，３０°，６０°のときには、スピッティング発生量Ｓｐが０．２７〜０．４７となり、ねじれ角が０°であるときと比べて大きく減少した。
【００３９】
しかし、ねじれ角γを７５°，９０°と更に増加させたときのＳｐはそれぞれ１．１１，１．４５となり、Ｈｅａｔ１と比べて大きく増加した。
【００４０】
すなわち、ねじれ角γが５°と小さい場合は、ねじれ角付与による上吹きジェットの動圧の平滑化が不十分であったために、スピッティング発生量Ｓｐに変化がなかったと考えられる。一方、ねじれ角γが７５°，９０°と大きい場合はジェット同士の距離が小さ過ぎてジェットが過剰に干渉してスピッティング発生量Ｓｐが増加したと考えられる。
【００４１】
（２）−２［Ｌ＝１５ｍｍ］
Ｈｅａｔ８〜１４、距離Ｌ＝１５ｍｍのときのねじれ角γ（ｄｅｇ）とスピッティング発生量Ｓｐとの関係を説明する。
【００４２】
距離Ｌが１５ｍｍの場合、ねじれ角γが１０°のときのスピッティング発生量Ｓｐは０．９０であり、Ｈｅａｔ１と大きく変わらなかったが、ねじれ角γが１５°，４５°，６０°，９０°のときには、スピッティング発生量Ｓｐが０．３０〜０．４７となり、ねじれ角γが０°であるときに比べて大きく減少した。
【００４３】
しかし、ねじれ角γを９５°まで増加させた場合にはスピッティング発生量Ｓｐは２．１となり、ねじれ角γが０°のときに比べてスピッティング発生量Ｓｐが倍増した。
【００４４】
距離Ｌ＝１０ｍｍのときと同様に、ねじれ角γが１０°と小さい場合は、ねじれ角付与による上吹きジェットの動圧の平滑化が不十分だったため、スピッティング発生量Ｓｐの変化が小さかったと考えられる。一方、ねじれ角γが９５°と大きい場合は、ジェット同士の距離が小さ過ぎてジェットが過剰に干渉してスピッティング発生量Ｓｐが増加したと考えられる。ただし、距離Ｌ＝１０ｍｍのときに比べて、スピッティング発生量Ｓｐが低減されるねじれ角γの範囲が広かった。
【００４５】
（３）−３［Ｌ＝２５ｍｍ］
Ｈｅａｔ１５〜２０、距離Ｌが２５ｍｍのときのねじれ角γとスピッティング発生量Ｓｐについて説明する。
【００４６】
距離Ｌが２５ｍｍの場合、ねじれ角γが１５°のときのスピッティング発生量Ｓｐは０．７６であり、ねじれ角γが０°とのときよりも小さかったが減少量はそれほど大きくなかった。しかし、ねじれ角γが２０°，６０°，９０°のときにはスピッティング発生量Ｓｐが０．２６〜０．３９となり、ねじれ角γが０°であるときと比べて大きく減少した。しかし、ねじれ角γを９５°と更に増加させるとスピッティング発生量Ｓｐは２．３となり、ねじれ角γが０°であるときに比べてスピッティング発生量Ｓｐが倍増した。
【００４７】
すなわち、距離Ｌ＝１０，１５ｍｍのときと同様に、ねじれ角γが１５°と小さい場合は、ねじれ角付与による上吹きジェットの動圧の平滑化が不十分だったため、スピッティング発生量Ｓｐの変化が小さかったと考えられる。一方、ねじれ角γが９５°と大きい場合はジェット同士の距離が小さ過ぎてジェットが過剰に干渉してスピッティング発生量Ｓｐが増加したと考えられる。距離Ｌ＝１５ｍｍのときに比べて、スピッティング発生量Ｓｐが減少する最小のねじれ角γが小さかったため、スピッティング発生量Ｓｐが低減されるねじれ角γの範囲は狭かった。
【００４８】
表１における○，×による評価を見ると、いずれの距離Ｌの場合でも、ねじれ角γがある範囲にあるときに○であり、その範囲を外れたときに×であることが分かる。そして、そのねじれ角γの適正範囲は距離Ｌによって相違する。この適正範囲は、距離Ｌが１０，１５，２５ｍｍのときにそれぞれ１０°〜６０°，１５°〜９０°，２０°〜９０°だった。
【００４９】
このような傾向は、ノズル出口中心とランス中心軸間の距離Ｌが変化したことにより、ねじれランスにおける各ノズルから噴出されるジェット同士の干渉状況が変化したために顕現したと考えられる。
【００５０】
そこで、本発明者らは、ノズル条件（孔数ｎ、ノズル傾斜角θ、ねじれ角γ、ノズル出口中心とランス中心軸間の距離Ｌ、ノズルスロート径Ｒ）から求められるねじれランスにおけるジェットの干渉度合いの指標Ｔを（１）式のように定義し、指標Ｔを用いて調査結果を整理した。
【００５１】
その結果、スピッティング発生量Ｓｐが大きく減少したときの指標Ｔは、ねじれ角γが９０°超であるときを除いて、全て４．５＜Ｔ＜４８の範囲にあることが分かった。
【００５２】
Ｈｅａｔ２１，２２は、他の条件とノズル総断面積が等しくなるようにして孔数ｎをそれぞれ８，４としたランスであり、そのときの指標Ｔはそれぞれ４４．１，４２．２であり、スピッティング発生量Ｓｐはそれぞれ０．３９，０．３８であった。このことから、孔数ｎとノズルスロート径Ｒを変化させた場合のねじれランスのスピッティング低減効果も指標Ｔを用いて説明できることが確認された。
【００５３】
Ｈｅａｔ７，２０では、指標Ｔが４．５＜Ｔ≦４８を満足するにも関わらず、スピッティング発生量Ｓｐは減少するどころか増加した。このときのねじれ角γはいずれも９５°であった。ねじれランスにおいて、ねじれ角γが９０°超のとき、ジェットはランス中心軸方向に向かって噴出されるため、ねじれ角γが９０°以下のときに比べて遥かにジェットの干渉・合体が促進されると推定できる。よって、ねじれ角γが９５°であるときは指標Ｔの値から推定するよりも遥かにジェットの干渉・合体が顕著になっていたため、スピッティング発生量Ｓｐが増加したと考えられる。よって、ねじれ角γは９０°以下にする必要がある。すなわち、ねじれランスでは、スピッティング低減効果を発揮するためには以下に示す（１）式で示す指標Ｔが（２）式および（３）式を満足する必要がある。
【００５４】
【数９】
0005510508.tif 000007
【００５５】
【数１０】
0005510508.tif 000008
【００５６】
【数１１】
0005510508.tif 000009
【００５７】
次に、本発明に係る溶銑吹錬用上吹きランスを、内径７ｍの転炉で、３００トン／チャージ、送酸速度６００００Ｎｍ３／時の吹錬を行う場合を例として、ランス先端−湯面間距離Ｈを決める方法を説明する。
【００５８】
ランス先端−湯面間距離Ｈを小さくし過ぎると、溶鋼飛散によるランスの溶損や熱変形が生じ易くなり、ランス寿命を短くすることになる。一方、ランス先端−湯面間距離Ｈが大き過ぎるとジェットの拡がりが大きくなり、ノズル傾斜角度を大きくし過ぎたときと同様に、ＣＯガスの二次燃焼や耐火物損耗の問題が生じる。以上の理由により、実際の転炉においては、ランス−湯面間距離Ｈは２２００ｍｍ以上３８００ｍｍ以下とすることが望ましい。
【００５９】
本発明に係る溶銑吹錬用上吹きランス１では、中心孔３を除くノズル２の設置数は３以上とする。ノズル２の設置数が２以下であると、転炉内での反応の対称性が失われるからである。ノズル２の設置数の上限は特に定めないが、ノズル２の設置数が過剰であるとランス１の先端の構造が複雑になることや、ノズル２の１本当たりのジェットの運動量が過小になり、充分な攪拌力を得られない等の理由から、１０以下とすることが望ましい。
【００６０】
このようにして、本発明に係る溶銑吹錬用上吹きランスを、溶融金属浴面に精錬用ガスを吹き付ける精錬プロセスにおいて使用することによって、ランス寿命に悪影響を与えることなく、円周方向の動圧変動を小さくすることができるのみならず、距離Ｌを上述のように適正化することにより、各ノズルから噴出されるジェット間の距離が適正化され、これによりスピッティング量をさらに低減することが可能になる。
【実施例】
【００６１】
本発明に係る溶銑吹錬用上吹きランスを、３００トン規模の上底吹き転炉吹錬に適用した。その際、主原料には、質量濃度で、Ｃ：４．４〜４．５％、Ｓｉ：０．２〜０．５％、Ｍｎ：０．２〜０．４％、Ｐ：０．１００〜０．１２０％を含有する溶銑を約２６０トン、スクラップを約２０トン用い、上吹き酸素流量を溶銑１トン当たり４．０Ｎｍ３／ｍｉｎとし、底吹きＣＯ２流量を０．１５Ｎｍ３／ｍｉｎとして、ランス先端と鋼浴面間の距離は約３．５ｍで一定とした。そして、質量濃度で、Ｃ：０．０５〜０．０８％、Ｓｉ≦０．０１％、Ｍｎ：０．１〜０．２％、Ｐ：０．０１５〜０．０２５％の溶鋼を製造し、スピッティングロス量（Ｓｐロス）の調査を実施した。スピッティングロスとはスピッティングによる鉄歩留まりロスを示す。
【００６２】
表２に本発明の実施例および比較例のランスを用いた操業時のスピッティングロスを比較して示す。これらの値は、各ランスを１０〜２０チャージ使用したときの平均値であり、比較例１を基準として、これに対する増減を重量％で示した。評価は、スピッティングロスが−０．６％以下となったときを○とし、−０．６％より大きかった場合を×とした。
【００６３】
【表２】
0005510508.tif 000010
【００６４】
表２に示すように、各ノズル軸がランス中心軸上の一点で交わる通常の多孔ランス（比較例１）と、各ノズルの方向が互いにねじれの位置関係になるランス（比較例２〜７および実施例１〜７）とを用い、後者のランスにおけるノズルのねじれ角γは５°，１０°，３０°，６０°，７５°，９０°，９５°とした。
【００６５】
実施例６，７および比較例５，６のランスは、比較例１の６孔ランスとノズル総断面積を同じにして、孔数をそれぞれ８孔，４孔ランスとしたランスである。また、全てのランスにおいて、ランス中央部への粒鉄付着を防止する目的で、２０ｍｍφのノズルをランス中央部に配置した。
【００６６】
まず、比較例１，２のランスを比較して説明する。比較例１，２は、ノズル傾斜角度θを１５°，ノズル数を６孔，ノズル出口中心とランス中心軸との距離Ｌを９０ｍｍとするとともに、ねじれ角γをそれぞれ０°，５°としたランスである。比較例２は、比較例１と比べてねじれ角γが５°と大きいが、スピッティングロス量は比較例１と同程度であった。これらの指標Ｔが０，２．９と小さいため、ねじれによる動圧の平滑化が殆ど発揮されなかったためと考えられる。
【００６７】
一方、実施例１〜５は、傾斜角θ、距離Ｌ、ノズルスロート径Ｒを比較例１と同一とし、ねじれ角γを１０°，３０°，６０°，９０°としたランスであり、このときのスピッティングロス量は比較例１と比べて０．６〜０．６７％減少した。これらのランスでは、指標Ｔの値を適切な範囲することによってジェットの動圧が平滑化されたことによるスピッティング低減効果が顕著に発揮され、スピッティングロス量が減少したと考えられる。
【００６８】
比較例３，４は、それぞれねじれ角γを大きく、距離Ｌを小さくすることで指標Ｔをそれぞれ５３，４９．７として、指標Ｔを４８より大きくしたランスである。それらのスピッティングロス量は比較例１と比べてそれぞれ１．２，０．８％増加した。これは、指標Ｔが大きくなり過ぎたことで、ジェットの干渉・合体による効果でスピッティングが増加したためと考えられる。
【００６９】
実施例６，７は、傾斜角θ、ねじれ角γ、距離Ｌおよびノズル総断面積を実施例３と同一とし、孔数をそれぞれ４，８と変更したランスである。これらのスピッティングロス量は比較例１と比べてそれぞれ０．６６，０．６４％減少した。このときの指標Ｔはそれぞれ４０、３６だった。
【００７０】
一方、比較例５，６は、傾斜角θを１５°とし、ねじれ角γをそれぞれ９０°，５°とし、ノズル総断面積が比較例１と同一となるように孔数をそれぞれ８，４としたランスである。これらのスピッティングロス量は、比較例１と比べてそれぞれ０．８，０．０５％増加した。このときの指標Ｔは、それぞれ、５４，２．３であった。これらのことから、ノズル数に関わらず、指標Ｔを４．５＜Ｔ＜４８とすることによって、ねじれランスのスピッティング低減効果が発揮されることが確認された。
【００７１】
比較例７は、孔数ｎ、傾斜角θ、ノズルスロート径Ｒを比較例と同一とし、ねじれ角γと距離Ｌをそれぞれ９５°，１２０ｍｍとしたランスである。このときの指標Ｔは４４．２であり、４８より小さいもののスピッティングロス量は比較例１に対して１．３７％増加した。ねじれ角γが９０°を超えると、ジェットがランス中心方向に噴出されるため、ねじれ角γが９０°以下の条件に比べてねじれ角γの増加によるジェットの干渉合体に及ぼす影響が大きくなると推定できる。よって、ねじれ角γが９５°のときは指標Ｔの値から推定するよりも遥かにジェットの干渉・合体が顕著となっていたため、スピッティングロスが増大したと考えられる。
【００７２】
比較例８は、傾斜角θ，ねじれ角γ、距離Ｌおよびノズルスロート径Ｒがそれぞれ３５°，６０°，９０ｍｍ，５３ｍｍの６孔ランスであり、このときの指標Ｔは３５．３であり、スピッティングロス量も比較例１に比べて０．６％減少した。しかし、このランスを用いた場合は、炉壁耐火物の損耗が著しかった。これは、比較例８のランスの傾斜角θが大き過ぎたため、上吹きジェットの二次燃焼率が高まり、炉壁耐火物を損耗させたものと考えられる。よって、実操業に適用する場合は、傾斜角θは３０°以下とすることが望ましい。
【００７３】
以上の検討から、指標Ｔが４．５以下であるとねじれランスのスピッティング低減効果は発揮されず、指標Ｔが４８以上であるとジェットの干渉合体により、かえってスピッティングが増加することが確認された。ただし、ねじれ角γが９０°超のときは指標Ｔの値に関わらずスピッティングは増加し、傾斜角θが３０°超のときは耐火物の損耗が著しくなる。つまり、スピッティングロス低減のためにはねじれランスにおける孔数ｎ、ねじれ角γ、ノズル出口中心とランス中心軸との距離Ｌ、ノズルスロート径Ｒから（１）式により算出される指標Ｔを４．５＜Ｔ＜４８とし、かつねじれγ≦９０°、傾斜角θ≦３０°とすることが有効である。
【符号の説明】
【００７４】
１  ランス
２  ノズル
【図１】
0005510508.tif 000015
【図２】
0005510508.tif 000016
【図３】
0005510508.tif 000017